(57)【要約】      （修正有）【課題】光の入射角および視野角が一定のときに、高い色純度を有する効果顔料、およびその製造するためのプロセスを提供する。【解決手段】特性値のＤ１０、Ｄ５０およびＤ９０を有する体積平均累積篩下分布曲線を有していて、前記累積篩下分布曲線が０．７〜１．４のスパンΔＤを有し、そのスパンΔＤは式（Ｉ）に従って計算され、そして、前記人工的な微小板形状の基材の平均厚みが５００〜２０００ｎｍである、少なくとも１種の光学活性なコーティングを有する人工的な微小板形状の基材を含む効果顔料。ΔＤ＝（Ｄ９０−Ｄ１０）／Ｄ５０（Ｉ）前記人工的な微小板形状の基材の平均的厚みが７５０〜１５００ｎｍであることが好ましく、前記厚みの標準偏差が１５〜１００％である効果顔料。【選択図】なし【特許請求の範囲】
【請求項１】
少なくとも１種の光学活性なコーティングを有する人工的な微小板形状の基材を含む効果顔料であって、
前記効果顔料が、特性値のＤ１０、Ｄ５０およびＤ９０を有する体積平均累積篩下分布曲線を有し、前記累積篩下分布曲線が０．７〜１．４のスパンΔＤを有し、前記スパンΔＤが式（Ｉ）により計算され、そして、前記人工的な微小板形状の基材の平均厚みが５００ｎｍ〜２０００ｎｍであることを特徴とする、効果顔料。
ΔＤ＝（Ｄ９０−Ｄ１０）／Ｄ５０      （Ｉ）
【請求項２】
前記人工的な微小板形状の基材の平均厚みが、７５０ｎｍ〜１５００ｎｍであることを特徴とする、請求項１に記載の効果顔料。
【請求項３】
前記人工基材の厚みの標準偏差が、１５％〜１００％であることを特徴とする、先行する請求項のいずれかに記載の効果顔料。
【請求項４】
前記人工基材の少なくとも１種の光学活性なコーティングが、金属酸化物、金属水酸化物、金属酸化物水和物、金属亜酸化物、金属、金属フッ化物、金属窒化物、金属酸窒化物、またはこれらの物質の混合物を含むことを特徴とする、先行する請求項のいずれかに記載の効果顔料。
【請求項５】
前記人工基材の少なくとも１種の光学活性なコーティングが、少なくともｎ≧１．９の屈折率を有することを特徴とする、先行する請求項のいずれかに記載の効果顔料。
【請求項６】
前記少なくとも１種の光学活性なコーティングが、ｎ≧１．９の屈折率を有し、金属酸化物、金属水酸化物、金属酸化物水和物、金属亜酸化物、およびそれらの混合物からなる群より選択されることを特徴とする、先行する請求項のいずれかに記載の効果顔料。
【請求項７】
前記効果顔料が、無色のニトロセルロースワニス中、塗料の全重量を基準にして６重量％の効果顔料を含む塗料の７６μｍの湿膜厚みのアプリケーター・ドローダウン中で、それを乾燥させた後に、０．５〜８．０の、ａ＊−ｂ＊色空間中の色差分布ΔＣ＊９０の９０％分位値を有することを特徴とする、請求項６に記載の効果顔料。
【請求項８】
前記累積篩下分布曲線が、３〜３５０μｍの範囲のＤ５０値を有することを特徴とする、先行する請求項のいずれかに記載の効果顔料。
【請求項９】
前記人工基材が、実質的に透明であり、好ましくは、ガラス微小板、合成マイカの微小板、ＳｉＯ２微小板、ポリマー微小板、微小板形状のオキシ塩化ビスマス、微小板形状の酸化アルミニウム、およびそれらの混合物からなる群より選択されることを特徴とする、先行する請求項のいずれかに記載の効果顔料。
【請求項１０】
前記人工基材が、ガラス微小板を含むことを特徴とする、先行する請求項のいずれかに記載の効果顔料。
【請求項１１】
上記請求項のいずれかに記載の効果顔料を製造するためのプロセスであって、
ａ）前記人工基材を分級する工程、
ｂ）少なくとも１種の光学活性なコーティングで前記人工基材をコーティングする工程、
を含むことを特徴とする、プロセス。
【請求項１２】
前記工程ｂ）における人工基材のコーティングが、工程ａ）における人工基材の分級より後に実施されることを特徴とする、請求項１１に記載の効果顔料を製造するためのプロセス。
【請求項１３】
化粧料、プラスチック、およびコーティング組成物、たとえば塗料、印刷インキ、ワニス、粉体コーティング材料、およびエレクトロコート材料における、請求項１〜１１のいずれかに記載の効果顔料の使用。
【請求項１４】
化粧料、たとえばボディパウダー、フェースパウダー、コンパクトおよびルースパウダー、フェースメイクアップ、パウダークリーム、クリームメイクアップ、エマルションメイクアップ、ワックスメイクアップ、ファウンデーション、ムースメイクアップ、ブラッシャー、アイメイクアップ、たとえばアイシャドー、マスカラ、アイライナー、リキッドタイプアイライナー、アイブローペンシル、リップケアスティック、リップスティック、リップグロス、リップライナー、ヘアスタイリング組成物、たとえばヘアスプレー、ヘアムース、ヘアジェル、ヘアワックス、ヘアマスカラ、パーマネントもしくはセミパーマネントヘアカラー、テンポラリーヘアカラー、スキンケア組成物、たとえばローション、ジェル、およびエマルション、ならびにネイルワニス組成物における、請求項１３に記載の効果顔料の使用。
【請求項１５】
コーティング組成物であって、前記コーティング組成物が、請求項１〜８のいずれかに記載の効果顔料を含み、好ましくは、化粧料、塗料、印刷インキ、ワニス、粉体コーティング材料、およびエレクトロコート材料からなる群より選択されることを特徴とする、コーティング組成物。
【請求項１６】
プラスチックであって、前記プラスチックが、請求項１〜１０のいずれかに記載の効果顔料を含むことを特徴とする、プラスチック。
【発明の詳細な説明】
【技術分野】
【０００１】
本発明は、人工基材をベースとし、改良された光学的性質を特徴とする新規な効果顔料に関する。
【背景技術】
【０００２】
本発明は、さらに、これらの効果顔料を製造するための新規なプロセス、ならびに化粧料、塗料、印刷インキ、ワニス、粉体コーティング材料、およびプラスチックにおけるそれらの使用にも関する。
【０００３】
効果顔料の光学効果は、相互に実質的に平行に整列された、主として平板状で光屈折性の顔料粒子での直接的な光の反射が基本となっている。これらの顔料粒子は、一般的に、実質的に透明な基材を有していて、その基材の上に１種または複数のコーティングを有している。顔料粒子の（１種または複数の）コーティングの組成に依存して、干渉、反射、吸収の現象により、色および明るさが知覚される。コーティングされる基材表面において不規則性があったり、または基材の中に着色不純物が存在していたりすると、最終製品において、望ましくない散乱光効果や、色の濁りの例が生ずる可能性がある。これらの望ましくない散乱光効果および／または色の濁りは、天然の基材材料、たとえば天然のマイカを使用したときに特に起きやすい。上述の欠点を回避することにおいて、人工基材は、新しい色彩および光沢効果を有する高品質な顔料への新しい機会を与える。
【０００４】
ＵＳ  Ｐａｔｅｎｔ  ３，３３１，６９９  Ａには、干渉色と強いきらめき効果を有するガラスフレークをベースとする真珠光沢顔料の記載がある。そのガラスフレークは、高屈折率の半透明な金属酸化物層を用いてコーティングされている。その顔料の色は、選択された金属酸化物およびその金属酸化物層の厚みに依存する。
【０００５】
ＳｉＯ２、Ａｌ２Ｏ３またはＴｉＯ２のような金属酸化物のさらなる保護層を用いて耐腐食効果を得るためにコーティングされた金属コーティングガラスフレークが、ＵＳ  Ｐａｔｅｎｔ  ５，４３６，０７７  Ａに記載されている。これらのコーティングされたガラスフレークは、それらの外観に関しては、金属フォイルに類似している。
【０００６】
酸化チタンおよび／または酸化鉄を用いてコーティングされたガラスフレークは、ＵＳ  Ｐａｔｅｎｔ  ６，０４５，９１４  Ａから公知である。そのガラスフレークの平均粒子サイズは約１〜２５０μｍの範囲とされ、その厚みは約０．１〜１０μｍである。
【０００７】
ＷＯ  ２００４／０５５１１９  Ａ１には、コーティングされた微小板形状の基材をベースとする干渉顔料の記載がある。この場合、基材は、ＳｉＯ２の第一の層で被覆され、次いでそれに対してたとえばＴｉＯ２、ＺｒＯ２、ＳｎＯ２、Ｃｒ２Ｏ３、Ｆｅ２Ｏ３またはＦｅ３Ｏ４からなる高屈折率層が塗布されるか、または高屈折率層と低屈折率層とが交互に存在する干渉系が用いられる。場合によっては、その顔料が外側保護層をさらに有していてもよい。
【０００８】
熱的および機械的に安定な、厚み≦１．０μｍの薄いガラスフレークをベースとする金属酸化物でコーティングされた効果顔料が、ＷＯ  ２００２／０９０４４８  Ａ２から公知である。
【０００９】
ＷＯ  ２００６／１１０３５９  Ａ２によれば、粒子サイズ分布を適切なものにすることによって、効果顔料の光学的性質に影響を与えることができる。そこに記載されている、分級された、金属酸化物でコーティングされたガラスフレークは、少なくとも９．５μｍ、好ましくは９．５μｍのＤ１０を有している。その顔料が８５μｍ以下、好ましくは約４５μｍのＤ９０値のサイズ範囲を有していなければならないというのが欠点である。したがって、ＷＯ  ２００６／１１０３５９  Ａ２の教示に従えば、きらめき効果が強い小粒子の効果顔料だけが得られる。
【００１０】
ＷＯ  ２００７／１１４４４２  Ａ１の教示によれば、たとえばフィルターの目詰まりのような、性能面での欠点は、Ｄ１０が４．７〜２５μｍの間、Ｄ１０に対するＤ９０の比率が２〜３の間といった、適切な粒子サイズ分布とすることによって防ぐことができる。
【００１１】
現時点で知られている従来技術における効果顔料の欠点は、それらの色純度が低いということである。したがって、光学顕微鏡の下に一つのバッチからの複数の効果顔料を観察すると、効果顔料が各種の色彩を有していることが観察されるであろう。このことは、一粒ずつ色が異なっていることを示している。
【発明の概要】
【発明が解決しようとする課題】
【００１２】
本発明の一つの目的は、改良された光学的性質、より詳しくは、光の入射角および視野角が一定のときに、従来技術よりも高い色純度を有する新規な効果顔料を提供することである。本発明のさらなる目的は、これらの効果顔料を製造するためのプロセスを提供することである。
【課題を解決するための手段】
【００１３】
この目的は、少なくとも１種の光学活性なコーティングを有する人工的な微小板形状の基材を含む効果顔料を提供することによって達成されたが、その効果顔料は、特性値のＤ１０、Ｄ５０およびＤ９０を有する体積平均累積篩下分布曲線を有し、前記累積篩下分布曲線は、０．７〜１．４のスパンΔＤを有するが、このスパンΔＤは式（Ｉ）に従って計算されたものであり、そして、その人工的な微小板形状の基材の平均厚みは、５００ｎｍ〜２０００ｎｍである。
ΔＤ＝（Ｄ９０−Ｄ１０）／Ｄ５０      （Ｉ）
【００１４】
好適な展開法は、従属請求項２〜１０において明示する。
【００１５】
本発明の目的は、さらに、本発明の効果顔料を製造するためのプロセスを提供することによっても達成されたが、そのプロセスには以下の工程が含まれる：
ａ）その人工基材を分級する工程、
ｂ）その人工基材をコーティングする工程。
【００１６】
工程ｂ）における基材のコーティングは、工程ａ）の分級の後に実施するのが好ましい。
【００１７】
本発明によってさらに提供されるのは、化粧料、プラスチック、およびコーティング組成物、たとえば塗料、印刷インキ、ワニス、粉体コーティング材料、およびエレクトロコート材料における、本発明の効果顔料の使用である。したがって、本発明は、本発明の効果顔料を含む組成物も提供する。
【００１８】
本発明の目的においては、改良された光学的性質を有する効果顔料は、光の入射角および視野角が一定のときに、特に高い色純度を特徴とする効果顔料である。したがって、それらそれぞれをまとめると、本発明の効果顔料は、均質な色彩、または均質な色相を有する。それ故、観察する者にとって、本発明の一つの効果顔料が本発明の次の効果顔料と、全体として顕著な色の差が存在しない。
【００１９】
驚くべきことには、粒子サイズ分布における狭いスパンを有し、少なくとも１種の光学活性なコーティングを用いてコーティングされた基材が、従来技術におけるような、より広いスパンを有する効果顔料よりも、顕著に高い色純度を示すことが見出された。
【００２０】
本発明では、ΔＤ＝（Ｄ９０−Ｄ１０）／Ｄ５０で定義されるスパンΔＤを使用して、その粒子サイズ分布を特徴付ける。そのスパンが小さい程、粒子サイズ分布が狭い。
【００２１】
Ｄ１０値は、レーザー粒度分析法により球相当の形態で求めた効果顔料の長さ方向の寸法の値を示すものであって、すべての粒子の全体の中で、顔料粒子の１０％が最大で達する、あるいはそれ以下となる寸法である。相応に、Ｄ５０値およびＤ９０値は、それぞれ、レーザー粒度分析法により球相当の形態で求めた効果顔料の長さ方向の最大寸法の値を示すものであって、すべての粒子の全体の中で、粒子の５０％または９０％が最大で達する、あるいはそれ以下となる寸法である。
【００２２】
本発明の効果顔料は、０．７〜１．４、好ましくは０．７〜１．３、より好ましくは０．８〜１．２、極めて好ましくは０．８〜１．１の範囲のスパンΔＤを有している。
【００２３】
スパンΔＤが１．４を超えると、得られた効果顔料が色純度を失う。サイズ分布スパンが０．７未満の効果顔料は、極めて高コストで、通常の方法では製造がしにくく、そのため経済的に製造することはもはや不可能である。
【００２４】
本発明の効果顔料は、所望の中間粒子サイズ（Ｄ５０）を持たせることができる。本発明の効果顔料のＤ５０値は、３〜３５０μｍの範囲に入る。本発明の効果顔料は、好ましくは、３〜１５μｍまたは１０〜３５μｍまたは２５〜４５μｍまたは３０〜６５μｍまたは４０〜１４０μｍまたは１３５〜２５０μｍの範囲のＤ５０値を有する。
【００２５】
本発明の効果顔料のＤ１０値は、好ましくは１〜１２０μｍの範囲に入る。本発明の効果顔料は、表２で特定するような、Ｄ９０値とＤ５０値とＤ１０値の組合せを有しているのが好ましい。この場合においては、表２のＤ１０値とＤ５０値とＤ９０値を、スパンΔＤが０．７〜１．４となるような方法のみで組み合わせる。ΔＤが０．７〜１．４の中に入らないスパンとなるような、Ｄ１０値とＤ５０値とＤ９０値の組合せは、本発明の実施態様ではない。
【００２６】
【表１】
2014159584.tif 000002
【００２７】
驚くべきことには、Ｄ９０値とＤ５０値とＤ１０値の範囲を表２で特定するように組み合わせると、極端に高い色純度の効果顔料が得られることが見出された。
【００２８】
この文脈において、驚くべきことには、決定的に重要なことは、効果顔料の絶対的なサイズではなく、むしろサイズ相互の間の比率であるということが判明した。スパンΔＤ＝（Ｄ９０−Ｄ１０）／Ｄ５０が、０．７〜１．４という狭い範囲の中にあるということが、決定的に重要である。この範囲の中にあるのであれば、その効果顔料のＤ５０値が、たとえば１５、２０、２５、３０μｍであっても、さもなければ５０、８０、１００、１５０、２００、２５０、３００または３５０μｍであってもよい。驚くべきことには、大部分が比較的大きな効果顔料の場合であったとしても、そのスパンΔＤが０．７〜１．４の範囲に定められれば、色純度の高い効果顔料が得られるということが見出された。
【００２９】
人工的な微小板形状の基材の平均厚みは、５００ｎｍ〜２０００ｎｍ、好ましくは７５０〜１５００ｎｍである。
【００３０】
本発明の効果顔料の厚みに対する粒子直径の比率から計算されるアスペクト比は、好ましくは２〜９８０、より好ましくは５〜９５０、極めて好ましくは１０〜９２０である。
【００３１】
平均厚みが５００ｎｍ未満の基材に高屈折率の金属酸化物をコーティングすると、その基材は全体として系の干渉色に顕著な光学的影響を有する。したがって、得られる効果顔料は、所望の高い色純度は有さない。さらに、これらの効果顔料では、たとえば剪断力に対しての機械的な安定性が顕著に低下する。さらに、たとえば高屈折率の金属酸化物または半透明な金属を用いてこれらの薄い基材をコーティングするのにかかる時間が、これらの顔料の比表面積が高いために、極めて長くなり、その結果、製造コストが高くなる。
【００３２】
平均の基材層厚みが２０００ｎｍを超えると、その効果顔料は全体として厚くなりすぎる。このため、不透明度が低下し、また、塗布媒体中における面に平行な配向のレベルが低下することとなる。配向のレベルが低いことは、光沢の低下を招く。
【００３３】
一つの好ましい実施態様においては、人工基材の厚みの標準偏差が、１５％〜１００％、より好ましくは２０％〜７０％である。
【００３４】
平均厚みは、硬化させた塗料膜をもとに測定するが、そこでは、効果顔料は基材に対して、実質的に面に平行に配列されている。この目的のためには、硬化させた塗料膜の横断面を走査型電子顕微鏡（ＳＥＭ）で調べ、１００個の効果顔料の厚みを確認して、統計的に平均をとる。
【００３５】
標準偏差が１５％未満であれば、得られた効果顔料はカラーフロップ性を示す。標準偏差が１００％を超えると、顔料の集合体が全体として比較的厚い顔料を大量に含むこととなり、そのために配向が不十分となって、光沢が失われる。
【００３６】
驚くべきことには、その人工基材の平均厚みが５００〜２０００ｎｍである上にスパンΔＤが０．７〜１．４である効果顔料は、光の入射角および視野角が一定のときに、所望の顕著な色純度を示すことが見出された。
【００３７】
効果顔料は、真珠光沢顔料または光学的に可変な顔料であるのが好ましい。
【００３８】
本発明の効果顔料は、他の効果顔料との混合物の形態で存在させてもよい。
【００３９】
天然のマイカをベースとする効果顔料は、しばらく前から公知である。しかしながら、基材として天然のマイカを使用するとなると、その表面が理想的な平滑ではなく、その代わりにたとえば段差のような凹凸があるということを承知しておく必要がある。このような凹凸があると、同一の顔料の微小板の内で色が変化するということになりがちなので、得られる効果顔料の品質には限界がある。このことは、特に色純度のかなりの低下をもたらす。さらに、天然のマイカの中に存在する外来のイオンの不純物が、効果顔料が与える色に変化をもたらす可能性があり、その結果、一つの製造バッチから得られる複数の効果顔料が、異なった色彩または色相を有していて、顔料混合物の色純度が低下する。
【００４０】
これらの天然のマイカの持つ欠点は、人工基材を使用することにより回避することができる。人工基材とは、そのままで天然には存在せず、その代わりに合成しなければならない基材である。本発明の効果顔料のための適切なベース基材は、たとえば、合成された非金属の微小板形状の基材である。基材は、実質的に透明であるのが好ましく、完全に透明であればより好ましい。
【００４１】
本発明の一つの好ましい変法では、基材として、ガラス微小板（すなわち、ガラスフレーク）、合成マイカの微小板、ＳｉＯ２微小板、ポリマー微小板、微小板形状のオキシ塩化ビスマスおよび／または微小板形状の酸化アルミニウム、またはそれらの混合物を使用する。本発明の効果顔料のためには、ガラス微小板または合成マイカからなる基材を使用するのが好ましい。
【００４２】
本発明の効果顔料は、１種または複数の光学活性な層またはコーティングを備えた基材であってもよい。光学活性な層またはコーティングとは、入射光によって、反射、干渉、吸収、屈折などのような物理的な効果による認識可能な色彩効果が得られるような層またはコーティングである。
【００４３】
光学活性な層またはコーティングとしては、金属酸化物、金属酸化物水和物、金属亜酸化物、金属、金属フッ化物、金属窒化物、金属酸窒化物、またはそれらの混合物を含む層を適用するのが好ましい。一つの好ましい変法においては、光学活性な層またはコーティングが、上述の物質からなっている。
【００４４】
特に断らない限り、本発明の目的においては、「層」または「コーティング」という用語は相互に置き換え可能に使用される。
【００４５】
本発明の一つの好ましい変法においては、１層のコーティングまたは２層以上のコーティングが、ｎ≧１．９の屈折率を有する、すなわち高屈折率であってよい。
【００４６】
本発明の効果顔料が２層以上の層を有する場合には、これらの層は、屈折率に関して交互に配列されていて、その結果、ｎ≧１．９の屈折率を有する高屈折率層に次に、好ましくはｎ＜１．９の屈折率を有する低屈折率層があったり、その逆であったりするのが好ましい。
【００４７】
この場合におけるコーティングは、基材全体を包み込んでいてもよいし、あるいは基材上に部分的にのみ存在していてもよい。金属酸化物、金属酸化物水和物、金属亜酸化物、金属、金属フッ化物、金属窒化物もしくは金属酸窒化物の層、または上述の化合物の混合物の層は、低屈折率（屈折率＜１．９）であっても、高屈折率（屈折率ｎ≧１．９）であてもよい。
【００４８】
一つの好ましい実施態様においては、基材が低屈折率の微小板形状の基材であるかまたはそれを含み、コーティングが少なくとも１種の高屈折率層（ｎ≧１．９）を有している。使用するのに好ましい基材の微小板は、ガラス微小板、合成マイカ微小板および／またはＳｉＯ２微小板である。
【００４９】
使用される金属酸化物および／または金属酸化物水和物は、好ましくは、一酸化チタン、二酸化チタン、酸化チタン水和物、酸化アルミニウム、酸化アルミニウム水和物、一酸化ケイ素、二酸化ケイ素、酸化鉄、水酸化鉄、酸化スズ、酸化クロム、酸化アンチモン、酸化セリウム、またはそれらの混合酸化物である。
【００５０】
本発明のさらなる発明的実施態様においては、基材が金属層でコーティングされている。この場合においては、ファブリーペロー効果による干渉色を有する効果顔料を得るために、半透明の金属層を適用するのが好ましい。
【００５１】
半透明金属層を生成させるのに好適な金属は、たとえば、アルミニウム、クロム、ニッケル、銀、金、チタン、銅またはそれらの合金である。
【００５２】
半透明金属層の厚みは、好ましくは４〜４０ｎｍ、より好ましくは５〜３０ｎｍの範囲とする。
【００５３】
金属フッ化物としては、一つの変法では、コーティングとしてフッ化マグネシウムを適用する。金属窒化物または金属酸窒化物としては、たとえば金属、チタン、ジルコニウムおよび／またはタンタルのそれらを使用することができる。
【００５４】
基材は、好ましくは金属酸化物層および／または金属酸化物水和物層を用いてコーティングされる。
【００５５】
低屈折率層の例としては、酸化アルミニウム、酸化アルミニウム水和物、酸化ケイ素、酸化ケイ素水和物および／またはフッ化マグネシウムが挙げられる。
【００５６】
使用される高屈折率層の例としては、二酸化チタン、亜酸化チタン、酸化鉄、水酸化鉄、酸化スズ、酸化亜鉛、酸化ジルコニウム、酸化セリウム、酸化コバルト、酸化クロム、酸化アンチモンまたはそれらの混合酸化物が挙げられる。
【００５７】
本発明の効果顔料では、層の材料と層の厚みを、たとえば表１に示すようにして選択することによって、色の変化を与えることが可能である。
【００５８】
【表２】
2014159584.tif 000003
【００５９】
本発明の効果顔料が二酸化チタンを用いたコーティングを有する場合、二酸化チタンは、ルチル型またはアナターゼ型の結晶多形で存在していてよい。二酸化チタン層がルチル型である場合に、最高の品質で最も安定な真珠光沢顔料が得られる。ルチル型は、たとえば、基材または顔料にＳｎＯ２の層を適用した後で、二酸化チタンの層を適用することによって得ることができる。ＳｎＯ２の層に対して適用すると、ＴｉＯ２はルチル多形の形で結晶化する。
【００６０】
金属酸化物、金属酸化物水和物、金属亜酸化物、金属、金属フッ化物もしくは金属窒化物の層、または上述の化合物の混合物の層の厚みは、典型的には３０〜３５０ｎｍ、より好ましくは５０〜３００ｎｍの範囲とされる。
【００６１】
金属酸化物、金属酸化物水和物、金属亜酸化物、金属、金属フッ化物および／または金属窒化物の層は、プルシアンブルー、ウルトラマリン、カルミンレッド、アゾ顔料、フタロシアニンまたはＦＤ＆Ｃ染料／レーキのような着色料を含むか、それらから成っていてよい。これらの着色料は、コーティングの中に存在していてもよいし、および／またはこのコーティングに塗布され、必要があれば接着促進剤によってその上に固着されていてもよい。
【００６２】
本発明の効果顔料は、風化作用による影響からよりよく保護する目的で、外側保護層を用いてさらにコーティングされてもよい。この層は、好ましくは、元素、Ｓｉ、ＡｌまたはＣｅの１種または複数の金属酸化物層を含むかまたはそれらから成る。この場合で特に好ましいのは、ＷＯ  ２００６／０２１３８６  Ａ１に記載されているように、まず最初に酸化セリウム層を適用し、それに続けてＳｉＯ２層を適用するという順である（上記の特許を引用することにより、本明細書に取り入れたものとする）。
【００６３】
外側保護層は、表面を有機化学的に変性させたものであってもよい。例を挙げれば、１種または複数のシランをこの外側保護層に適用してもよい。シランは、１〜２４個のＣ原子、好ましくは６〜１８個のＣ原子の分岐鎖を有するかまたは非分岐状のアルキルラジカルを有するアルキルシランであってよい。
【００６４】
別な方法として、シランが、プラスチック、塗料またはインキのバインダーなどに対して化学的に結合することが可能な有機官能性シランであってもよい。
【００６５】
表面変性剤として好適に使用され、適切な官能基を含む有機官能性シランは、市場で入手可能であり、たとえば、Ｄｅｇｕｓｓａ、Ｒｈｅｉｎｆｅｌｄｅｎ、Ｇｅｒｍａｎｙにより製造され、商品名“Ｄｙｎａｓｙｌａｎ（登録商標）”として販売されている。その他の製品は、ＯＳｉ  Ｓｐｅｃｉａｌｔｉｅｓから（Ｓｉｌｑｕｅｓｔ（登録商標）シラン）、またはＷａｃｋｅｒからの、たとえば標準的なシランおよびＧＥＮＩＯＳＩＬ（登録商標）製品群からのαシランから得ることができる。
【００６６】
それらの例を以下に列挙する：３−メタクリロイルオキシプロピルトリメトキシシラン（Ｄｙｎａｓｙｌａｎ  ＭＥＭＯ、Ｓｉｌｑｕｅｓｔ  Ａ−１７４ＮＴ）、ビニルトリエトキシ（またはメトキシ）シラン（Ｄｙｎａｓｙｌａｎ  ＶＴＭＯもしくはＶＴＥＯ、Ｓｉｌｑｕｅｓｔ  Ａ−１５１もしくはＡ−１７１）、３−メルカプトプロピルトリエトキシ（またはメトキシ）シラン（Ｄｙｎａｓｙｌａｎ  ＭＴＭＯもしくは３２０１；Ｓｉｌｑｕｅｓｔ  Ａ−１８９）、３−グリシドキシプロピルトリメトキシシラン（Ｄｙｎａｓｙｌａｎ  ＧＬＹＭＯ、Ｓｉｌｑｕｅｓｔ  Ａ−１８７）、トリス−（３−トリメトキシシリルプロピル）イソシアヌレート（Ｓｉｌｑｕｅｓｔ  Ｙ−１１５９７）、ガンマ−メルカプトプロピルトリメトキシシラン（Ｓｉｌｑｕｅｓｔ  Ａ−１８９）、ビス−（３−トリエトキシシリルプロピル）ポリスルフィド（Ｓｉｌｑｕｅｓｔ  Ａ−１２８９）、ビス−（３−トリエトキシシリル）ジスルフィド（Ｓｉｌｑｕｅｓｔ  Ａ−１５８９）、ベータ−（３，４−エポキシシクロヘキシル）エチルトリメトキシシラン（Ｓｉｌｑｕｅｓｔ  Ａ−１８６）、ビス（トリエトキシシリル）エタン（Ｓｉｌｑｕｅｓｔ  Ｙ−９８０５）、ガンマ−イソシアナトプロピルトリメトキシシラン（Ｓｉｌｑｕｅｓｔ  Ａ−Ｌｉｎｋ３５、ＧＥＮＩＯＳＩＬ  ＧＦ４０）、（メタクリロイルオキシメチル）トリエトキシ（またはメトキシ）シラン（ＧＥＮＩＯＳＩＬ  ＸＬ３３、ＸＬ３６）、（メタクリロイルオキシメチル）エチル（またはメチル）ジメトキシシラン（ＧＥＮＩＯＳＩＬ  ＸＬ３２、ＸＬ３４）、イソシアナトメチル）トリメトキシシラン（ＧＥＮＩＯＳＩＬ  ＸＬ４３）、（イソシアナトメチル）メチルジメトキシシラン（ＧＥＮＩＯＳＩＬ  ＸＬ４２）、（イソシアナトメチル）トリメトキシシラン（ＧＥＮＩＯＳＩＬ  ＸＬ４３）、３−（トリエトキシシリル）プロピル無水コハク酸（ＧＥＮＩＯＳＩＬ  ＧＦ２０）、（メタクリロイルオキシメチル）メチルジエトキシシラン、２−アクリロイルオキシエチルメチルジメトキシシラン、２−メタクリロイルオキシエチルトリメトキシシラン、３−アクリロイルオキシプロピルメチルジメトキシシラン、２−アクリロイルオキシエチルトリメトキシシラン、２−メタクリロイルオキシエチルトリエトキシシラン、３−アクリロイルオキシプロピルトリメトキシシラン、３−アクリロイルオキシプロピルトリプロポキシシラン、３−メタクリロイルオキシプロピルトリエトキシシラン、３−メタクリロイルオキシプロピルトリアセトキシシラン、３−メタクリロイルオキシプロピメチルジメトキシシラン、ビニルトリクロロシラン、ビニルトリメトキシシラン（ＧＥＮＩＯＳＩＬ  ＸＬ１０）、ビニルトリス（２−メトキシエトキシ）シラン（ＧＥＮＩＯＳＩＬ  ＧＦ５８）、およびビニルトリアセトキシシラン。
【００６７】
しかしながら、本発明の効果顔料には、他の有機官能性シランを使用することも可能である。
【００６８】
さらに、水性の予め加水分解されたものを使用することも可能であり、それらは市場で、たとえばＤｅｇｕｓｓａから入手することが可能である。このようなものとしては、とりわけ以下のものが挙げられる：水性でアルコールフリーのアミノシラン加水分解物（Ｄｙｎａｓｙｌａｎ  Ｈｙｄｒｏｓｉｌ  １１５１）、水性でアルコールフリーのアミノ／アルキル官能性シロキサンコオリゴマー（Ｄｙｎａｓｙｌａｎ  Ｈｙｄｒｏｓｉｌ  ２６２７）、水性でアルコールフリーのジアミノ／アルキル官能性シロキサンコオリゴマー（Ｄｙｎａｓｙｌａｎ  Ｈｙｄｒｏｓｉｌ  ２７７６）、水性でアルコールフリーのアミノ／ビニル官能性シロキサンコオリゴマー（Ｄｙｎａｓｙｌａｎ  Ｈｙｄｒｏｓｉｌ  ２９０７）、水性でアルコールフリーのアミノ／アルキル官能性シロキサンコオリゴマー（Ｄｙｎａｓｙｌａｎ  Ｈｙｄｒｏｓｉｌ  ２９０９）、水性でアルコールフリーのエポキシ官能性シロキサンオリゴマー（Ｄｙｎａｓｙｌａｎ  Ｈｙｄｒｏｓｉｌ  ２９２６）または水性でアルコールフリーのアミノ／メタクリレート官能性シロキサンコオリゴマー（Ｄｙｎａｓｙｌａｎ  Ｈｙｄｒｏｓｉｌ  ２９２９）、オリゴマー性ジアミノシラン系（Ｄｙｎａｓｙｌａｎ  １１４６）、ビニル／アルキル官能性シロキサンコオリゴマー（Ｄｙｎａｓｙｌａｎ  ６５９８）、ビニルおよびメトキシ含有ビニルシラン濃縮物（オリゴマー性シロキサン）（Ｄｙｎａｓｙｌａｎ  ６４９０）またはオリゴマー性短鎖アルキル官能性シラン（Ｄｙｎａｓｙｌａｎ  ９８９６）。
【００６９】
一つの好ましい実施態様において、有機官能性シラン混合物は、官能性結合基を含まない少なくとも１種のシランに加えて、少なくとも１種のアミノ官能性シランを含む。アミノ官能基は、バインダーの中に存在している大部分の基と、１種または複数の化学的相互作用を持つことが可能な官能基である。前記相互作用には、たとえばバインダーのイソシアネートもしくはカルボキシレート官能基との共有結合、またはＯＨもしくはＣＯＯＲ官能基との水素結合、またはその他のイオン性相互作用が含まれていてよい。したがって、アミノ官能基は、実際のところ、効果顔料を異なった種類のバインダーに化学的に結合させる目的には特に好適である。
【００７０】
この目的のためには、下記のような化合物を使用するのが好ましい：アミノプロピルトリメトキシシラン（Ｄｙｎａｓｙｌａｎ  ＡＭＭＯ；Ｓｉｌｑｕｅｓｔ  Ａ−１１１０）、アミノプロピルトリエトキシシラン（Ｄｙｎａｓｙｌａｎ  ＡＭＥＯ）もしくはＮ−（２−アミノエチル）−３−アミノプロピルトリメトキシシラン（Ｄｙｎａｓｙｌａｎ  ＤＡＭＯ、Ｓｉｌｑｕｅｓｔ  Ａ−１１２０）もしくはＮ−（２−アミノエチル）−３−アミノプロピルトリエトキシシラン、トリアミノ官能性トリメトキシシラン（Ｓｉｌｑｕｅｓｔ  Ａ−１１３０）、ビス（ガンマ−トリメトキシシリルプロピル）アミン（Ｓｉｌｑｕｅｓｔ  Ａ−１１７０）、Ｎ−エチル−ガンマ−アミノイソブチルトリメトキシシラン（Ｓｉｌｑｕｅｓｔ  Ａ−Ｌｉｎｋ１５）、Ｎ−フェニル−ガンマ−アミノプロピルトリメトキシシラン（Ｓｉｌｑｕｅｓｔ  Ｙ−９６６９）、４−アミノ−３，３−ジメチルブチルトリメトキシシラン（Ｓｉｌｑｕｅｓｔ  Ｙ−１１６３７）、Ｎ−シクロヘキシルアミノメチルメチルジエトキシシラン（ＧＥＮＩＯＳＩＬ  ＸＬ９２４）、（Ｎ−シクロヘキシルアミノメチル）トリエトキシシラン（ＧＥＮＩＯＳＩＬ  ＸＬ９２６）、（Ｎ−フェニルアミノメチル）トリメトキシシラン（ＧＥＮＩＯＳＩＬ  ＸＬ９７３）、およびそれらの混合物。
【００７１】
一つのさらに好ましい実施態様においては、官能性結合基を含まないシランはアルキルシランである。アルキルシランは式（Ａ）を有するのが好ましい：
Ｒ（４−ｚ）Ｓｉ（Ｘ）ｚ      （Ａ）
この式においては、ｚは１〜３の整数であり、Ｒは１０〜２２個のＣ原子を有する、置換または非置換、非分岐状または分岐状のアルキル鎖であり、Ｘはハロゲンおよび／またはアルコキシ基である。好ましいアルキルシランは、少なくとも１２個のＣ原子を有するアルキル鎖を有する。ＲはＳｉに対して環状に結合されていてもよく、その場合には、ｚは典型的には２である。
【００７２】
このタイプのシランは、顔料表面に対して強い疎水化効果を有している。このことのために、そのようにしてコーティングされた真珠光沢顔料は、表面コーティングの際に浮き上がる傾向を有するようになる。微小板形状の効果顔料の場合においては、この種の挙動を「リーフィング」と呼んでいる。
【００７３】
バインダーに結合することを可能とする少なくとも１個の官能基を有する少なくとも１種のシランと、アミノ基を有さず、水の中に不溶かまたは実質的に不溶であるアルキルシランとからなるシラン混合物は、真珠光沢顔料において、最適な性能特性を与える。
【００７４】
このタイプの有機化学的表面変性は、効果顔料が、塗料またはインキの膜の中で優れた配向を示す、すなわち、塗装されたかまたはコーティングされた基材に対して実質的に面に平行に配向し、それと同時に塗料またはインキのバインダー系と化学的に反応し、それにより塗料またはインキの膜の中で共有結合的に結合されることを意味している。このタイプの塗料またはインキの膜は、たとえば天候などのような環境による影響に対して、向上した機械的および化学的な抵抗性を示す。
【００７５】
アプリケーター・ドローダウン中（たとえば、ニトロセルロースワニス中）の本発明の効果顔料を、光学顕微鏡の透過モードで観察すると、本発明の効果顔料が極めて均一な色を有していることがわかる。個々の顔料はほとんど同じ色、好ましくは同一の色を有している。
【００７６】
たとえば真珠光沢顔料のような効果顔料によって付与される色は、干渉現象の結果としてのものである。これらの現象の文脈においては、相互にとって補足的な干渉色は、相互に打ち消し合うので、そのため、たとえば、青色と黄色の真珠光沢顔料の混合物は、銀色または灰色となる。異なった色の真珠光沢顔料の混合物は、常に、より純度の低い色相と共により低い光沢を示すが、その理由は、常に存在する相互消色またはある種の色成分の減衰のためであることがよく知られている。
【００７７】
したがって、高い色純度を有する効果顔料、好ましくは真珠光沢顔料を得るためには、個々の顔料の色相が可能な限り均一である必要がある。色相の純度は、後述の方法により統計的評価にしたがって定量的に表すことができる。
【００７８】
本発明の効果顔料の色純度を決定するための出発点は、アプリケーター・ドローダウンのデジタルカラー顕微鏡画像である。アプリケーター・ドローダウンは、無色のニトロセルロースワニスの中に６重量％の効果顔料を含む塗料を用いて実施する。ここで、重量パーセントの量は、塗料の全重量をベースとしたものである。塗料を、ＢＹＫ−Ｇａｒｄｎｅｒの黒−白ドローダウンチャート（ｂｙｋｏ−ｃｈａｒｔ  ２８５３）に湿膜厚み７６μｍで塗布し、次いで乾燥させる。これらの乾燥させたアプリケーター・ドローダウンの内部では、微小板形状の効果顔料はほとんど面に平行な配向を有している。顕微鏡画像は、好ましくは、Ｚｅｉｓｓ、ＧｅｒｍａｎｙのＡｘｉｏｓｋｏｐ  ２顕微鏡およびＡｘｉｏＣａｍデジタルカメラを使用して撮影する。得られたデジタル画像から、次いでＺｅｉｓｓのＡｘｉｏＶｉｓｉｏｎ  ４．６画像記録および画像加工ソフトウェアを使用して、１２ビットの色の深みを有する無彩色性デジタル画像を調製する。顕微鏡を通してアプリケーター・ドローダウンを観察するときには、照射光を上から垂直にアプリケーター・ドローダウンの上に入射させる。するとアプリケーター・ドローダウンの中では、効果顔料がほとんど面に平行な配向をしているので、入射光が顔料の微小板の上に垂直に当たる。この場合、その視野角も同様に、顔料の微小板の表面に対して垂直である。
【００７９】
歪みの無い統計データを取得するために、アプリケーター・ドローダウンの黒色基材の上のランダムに選択した位置で、約２０枚の個別の顕微鏡写真を撮影した。これにより、１００を超える個々に評価が可能な顔料のイメージングが構成された。
【００８０】
画像加工ソフトウェアでは顔料を自動で認識することはできないので、手動でそれらをマークする。個々の顔料領域画分をマーキングする際には、顔料の辺縁領域または顔料が重なっている領域を記録しないよう注意する必要があるが、その理由は、この場合、個々の顔料粒子で認識される色に、重なりによって直接的に歪みが与えられるからである（図１参照）。
【００８１】
そのようにしてマークした領域について、画像加工ソフトウェアが、赤色、緑色、青色の成分のそれぞれの領域平均値を計算する。有意な統計を得るためには、少なくとも１００個の評価可能な顔料粒子の色成分を、複数の顕微鏡写真から測定する。
【００８２】
画像加工ソフトウェアは、ｓＲＧＢ色モデルを使用している。ＸＹＺ色空間への変換は、公知の変換マトリックス（ＩＩ）により実施する（ＩＥＣ  ６１９６６−２−１：１９９９）。
【００８３】
【数１】
2014159584.tif 000004
【００８４】
次いで得られたＸ、Ｙ、およびＺの値を通例のＣＩＥ（１９７６）Ｌａｂ値に変換する。
【００８５】
【数２】
2014159584.tif 000005
【００８６】
Ｙ＊およびＺ＊についての計算は、Ｘ＊の計算の場合と同様にして実施する。使用した三刺激値は、Ｄ６５発光体および１０度の標準観察者で、Ｘｎ＝９４．８１、Ｙｎ＝１００およびＺｎ＝１０７．３４であった。
【００８７】
これにより、ａ＊−ｂ＊色空間中での測定点の分布が得られる（図２参照）：ａ＊，ｂ＊ダイアグラムの原点から測定点までの距離から、それぞれ個々の測定値の色の飽和度（彩度）Ｃ＊が求まる。
【００８８】
まず式（ＶＩＩａ；ＶＩＩｂ）に従って、ａ＊−ｂ＊色空間中の測定値の共通中点（数４）を計算することによって、散乱度を定量化する。
【００８９】
【数３】
2014159584.tif 000006
【００９０】
【数４】
2014159584.tif 000007
【００９１】
次いで、それぞれの測定点（ａ，ｂ）について、その中点（数４）からの距離を、値の差の二乗平方根の形の絶対値ΔＣ＊として求める（ＶＩＩＩ）。
【００９２】
【数５】
2014159584.tif 000008
【００９３】
これによって、ａ＊−ｂ＊色空間における色差分布が求められる。この分布は、累積篩下分布曲線の形と同様にして表すことができる。この色差分布の９０％分位値（ΔＣ＊９０）は、色の散乱のサイズを特徴付けるための適切な目安である（図３参照）。この図では、その下に計数した顔料粒子の９０％が位置するような平均値の色差ΔＣ＊が示されている。
【００９４】
本発明の効果顔料では、色差分布の９０％分位値ΔＣ＊９０が、好ましくは０．２〜８．０、より好ましくは０．５〜６．０、さらに好ましくは０．６〜５．０、特に好ましくは０．７〜４．０、極めて特に好ましくは０．７〜３．０である。
【００９５】
本発明者らは、この驚くべき効果についての科学的に意味のある説明をいまだに見出していない。しかしながら、サイズがほとんど同じである顔料基材は、より広いスパンΔＤを有する基材の場合よりも、着色層（たとえば、高屈折率の金属酸化物または半透明金属）を用いて実質的により均一にコーティングされると考えられる。その結果、実質的により均質な層厚みを有するコーティングが基材の上に形成される。干渉現象の結果として色が付与され、使用される基材の場合においては、色は高屈折率のコーティングの層厚みによって決定的に決まるので、本発明の効果顔料の場合においては、層の厚みがより均一な方が、より純度の高い色相、すなわちより高い色純度が得られる。
【００９６】
本発明には、カラーフロップ性のない真珠光沢顔料も包含されるし、また多層系で高いカラーフロップ性を有する効果顔料も包含される。
【００９７】
しかしながら、決定的に重要な因子は、アプリケーター・ドローダウン中で入射角および視野角が一定で、本発明の微小板形状の効果顔料がほとんど面に平行な配向をとっていると、本発明の記述の意味合いにおいては、観察される色相が常にほとんど同じであるということである。この場合、入射角および視野角が顔料の微小板に対して常に垂直である必要はないが、そうなっている方が好ましい。
【００９８】
より具体的には、本発明の効果顔料は、化粧料における用途に適しているが、そのような用途としては以下のものが挙げられる：たとえば、ボディパウダー、フェースパウダー、コンパクトおよびルースパウダー、フェースメイクアップ、パウダークリーム、クリームメイクアップ、エマルションメイクアップ、ワックスメイクアップ、ファウンデーション、ムースメイクアップ、ブラッシャー、アイメイクアップ、たとえばアイシャドー、マスカラ、アイライナー、リキッドタイプアイライナー、アイブローペンシル、リップケアスティック、リップスティック、リップグロス、リップライナー、ヘアスタイリング組成物、たとえばヘアスプレー、ヘアムース、ヘアジェル、ヘアワックス、ヘアマスカラ、パーマネントもしくはセミパーマネントヘアカラー、テンポラリーヘアカラー、スキンケア組成物、たとえばローション、ジェル、およびエマルション、ならびにネイルワニス組成物。
【００９９】
化粧料用途において特定の色彩効果を得るためには、本発明の効果顔料だけではなく、他の着色料および／または通常の効果顔料またはそれらの混合物を、各種の割合で使用することも可能である。使用される通常の効果顔料としては、たとえば、高屈折率の金属酸化物を用いてコーティングされた天然のマイカをベースとする市販の真珠光沢顔料（たとえばＥｃｋａｒｔのＰｒｅｓｔｉｇｅ（登録商標）製品群）、ＢｉＯＣｌ微小板、ＴｉＯ２微小板、高屈折率の金属酸化物を用いてコーティングされた合成マイカをベースとするか、または高屈折率の金属酸化物を用いてコーティングされたガラスフレークまたはＡｌ２Ｏ３、ＳｉＯ２もしくはＴｉＯ２微小板をベースとする真珠光沢顔料などが挙げられる。さらに、たとえばＥｃｋａｒｔのＶｉｓｉｏｎａｉｒｅ（登録商標）製品群などのようなメタリック効果顔料を加えることも可能である。着色料は、無機または有機の顔料から選択すればよい。
【０１００】
本発明の目的において好ましい効果顔料は、０．７〜１．４、好ましくは０．７〜１．３、より好ましくは０．８〜１．２、極めて好ましくは０．８〜１．１のスパンΔＤと、３〜３５０μｍのＤ５０値とを有する。その平均厚みは５００〜２０００ｎｍであり、厚みにおける標準偏差は１５％〜１００％である。
【０１０１】
本発明の目的においてさらに好ましい効果顔料は、０．８〜１．２のスパンΔＤと、それぞれの場合において、好ましくは３〜１５μｍ、１０〜３５μｍ、２５〜４５μｍ、３０〜６５μｍ、４０〜１４０μｍ、または１３５〜２５０μｍのＤ５０値とを有する。その平均厚みは５００〜２０００ｎｍであり、そして厚みにおける標準偏差は１５％〜１００％である。
【０１０２】
本発明の目的においてさらに好ましい効果顔料は、０．８〜１．２のスパンΔＤと、５００〜２０００ｎｍ、より好ましくは７５０〜１５００ｎｍの平均厚みとを有する。その厚みにおける標準偏差は１５％〜１００％であり、その効果顔料は３〜３５０μｍのＤ５０値を有する。
【０１０３】
本発明の目的においてさらに好ましい効果顔料は、０．８〜１．２のスパンΔＤと、２０％〜７０％の厚みにおける標準偏差とを有する。その効果顔料の平均厚みは、５００〜２０００ｎｍ、好ましくは７５０〜１５００ｎｍである。それは、３〜３５０μｍのＤ５０値を有する。
【０１０４】
本発明の効果顔料を製造するためのプロセスには以下の工程が含まれる：
ａ）その人工基材を分級する工程、
ｂ）その人工基材をコーティング工程。
【０１０５】
出発基材が大きすぎる場合には、場合によっては、微粉砕工程を実施してから、分級することも可能である。
【０１０６】
分級は、基材をコーティングする前または後に実施してよい。しかしながら、基材を最初に分級し、次いでコーティングするのが有利である。真珠光沢顔料が本発明の粒子サイズ分布になるまで、分級を実施し、必要があれば繰り返す。
【０１０７】
基材の狭いスパンΔＤは、コーティングされる人工基材について適切な微粉砕および／または分級の操作をすることにより達成することができる。コーティングされる人工基材は、たとえばボールミル、ジェットもしくはアジテーターボールミル、エッジランナーミル、またはディソルバーを使用して微粉砕すればよい。最終的な画分のスパンΔＤは、適切な分級手段、たとえば多段の湿式篩別によって、定めることができる。さらなる分級方法としては、サイクロンにおける遠心法や、分散体からの沈降法などが挙げられる。
【０１０８】
微粉砕および分級の操作は、連続で実施してもよいし、必要であるならば、相互に組み合わせてもよい。たとえば、微粉砕操作の後に分級操作を行い、その後で微細な画分に対してさらなる微粉砕操作を実施などしてもよい。
【０１０９】
その上に本発明が基礎を置いている目的は、さらに、請求項１〜１０のいずれかに記載の効果顔料を含むコーティング組成物を提供することにより達成される。一つの好ましい変法においては、コーティング組成物は、化粧料、塗料、印刷インキ、ワニス、粉体コーティング材料、およびエレクトロコート材料からなる群より選択される。
【０１１０】
その上に本発明が基礎を置いている目的は、請求項１〜１０のいずれかに記載の効果顔料を含むプラスチックを提供することによりさらに達成される。
【０１１１】
以下の文章において、多くの実施例および図面により本発明をさらに詳しく説明するが、本発明はそれらに限定されるものではない。
【図面の簡単な説明】
【０１１２】
【図１】乾燥させたアプリケーター・ドローダウンの中の本発明の効果顔料のデジタル画像に手動でマーキングした領域画分。
【図２】手動でマーキングした効果顔料のデジタル画像から計算した、ａ＊ｂ＊色空間における色座標位置の分布。
【図３】色差分布の９０％分位値ΔＣ＊９０。
【発明を実施するための形態】
【０１１３】
以下の実施例は、本発明をさらに詳しく説明することを意図したものであるが、本発明はそれらに限定されるものではない。
【０１１４】
実施例１：
ＤＩ水（約３重量％）（ＤＩ：脱イオン水：完全脱塩）中の２００ｇのガラスフレーク（平均厚み：１μｍ、厚みの標準偏差：約４０％）の懸濁液を、１００μｍの篩で分級し、次いでその篩下を６３μｍの篩で篩別する。６３μｍの篩の上に得られる残渣を用いてこの篩別手順を２回繰り返し、ガラスフレークの画分を得るが、その粒子サイズ分布（ＭＡＬＶＥＲＮ  Ｍａｓｔｅｒｓｉｚｅｒ  ＭＳ２０００）は以下のとおりである：Ｄ１０＝５０μｍ、Ｄ５０＝８２μｍ、Ｄ９０＝１３２μｍ、スパンΔＤ＝１．００。
【０１１５】
実施例２：
２００ｇの実施例１からのガラスフレークを、２０００ｍＬの脱イオン水の中に懸濁させ、乱流撹拌しながらその懸濁液を加熱して８０℃とする。希ＨＣｌを用いて懸濁液のｐＨを１．９に調節し、次いで「ＳｎＯ２」の第一の層をガラスフレークの上に沈降させる。この層は、３ｇのＳｎＣｌ４・５Ｈ２Ｏ（１０ｍＬの濃ＨＣｌ＋５０ｍＬの脱イオン水中）からなる溶液を、ｐＨを一定に保つために１０％ＮａＯＨを同時に計量仕込みしながら、１時間かけて添加することによって形成される。完全に沈降させるために、懸濁液をさらに１５分間撹拌する。その後で、希ＨＣｌを用いてｐＨを１．６にまで下げ、次いで２００ｍＬのＴｉＣｌ４の溶液（４００ｇＴｉＣｌ４／Ｌ脱イオン水）をこの懸濁液の中に計量仕込みする。１０％ＮａＯＨを向流添加することにより、ｐＨを１．６に一定に保つ。その後さらに１５分間撹拌し、濾過し、脱イオン水を用いてフィルターケーキを洗浄する。次いでそのフィルターケーキを、１００℃で初期乾燥させてから、７５０℃で３０分かけて焼成する。高光沢の効果顔料が得られるが、それは赤色の干渉色を示す。コーティングされた顔料を顕微鏡で観察すると、顔料の色が極めて一致していることがわかる。
【０１１６】
実施例３：
２００ｇの実施例１からのガラスフレークを、ＴｉＯ２を用いて実施例２の方法によりコーティングするが、ただし１６７ｍＬのＴｉＣｌ４だけを計量仕込みする。焼成した後の製品は、金色の干渉色を有する高光沢の効果顔料である。実施例２の場合と同様にして顕微鏡で観察すると、顔料の色が極めて一致していることがわかる。
【０１１７】
比較例４：
市販の金色の真珠光沢顔料“Ｒｅｆｌｅｃｋｓ  Ｄｉｍｅｎｓｉｏｎ  Ｓｐａｒｋｌｉｎｇ  Ｇｏｌｄ”ＢＡＳＦ  Ｃａｔａｌｙｓｔｓ製。
【０１１８】
比較例５：
市販の金色の真珠光沢顔料“ＲｏｎａＳｔａｒ  Ｇｏｌｄｅｎ  Ｓｐａｒｋｓ”Ｍｅｒｃｋ製。
【０１１９】
【表３】
2014159584.tif 000009
【０１２０】
以下で、狭いスパンと高い色純度を有する実施例３の本発明の効果顔料を、比較例の市販の真珠光沢顔料と詳細な分析で比較した。アプリケーター・ドローダウンの形態においては、すべての真珠光沢顔料が、観察者の目で認識可能な金色の干渉色を有している。
【０１２１】
本発明の効果顔料の色純度を測定するための出発点は、乾燥させたアプリケーター・ドローダウン（ニトロセルロースワニス中に６重量％の顔料を含む塗料（重量％の数字は、塗料の全重量を基準としたものである）を用いて作製され、ＢＹＫ−Ｇａｒｄｎｅｒの黒−白ドローダウンチャート（ｂｙｋｏ−ｃｈａｒｔ  ２８５３）の上にナイフコーティングをして７６μｍの湿膜厚みとし、次いで、室温で乾燥させたもの）のデジタルカラー顕微鏡画像であった。これらの画像は、ＺｅｉｓｓのＡｘｉｏｓｋｏｐ  ２顕微鏡およびＡｘｉｏＣａｍデジタルカメラを使用して記録した。この装置により、ＡｘｉｏＶｉｓｉｏｎ  ４．６画像記録および画像加工ソフトウェアの助けを借りて、１２ビットの色の深みを有する無彩色性デジタル画像を得ることが可能となった。
【０１２２】
歪みの無い統計データを取得するために、アプリケーター・ドローダウンの上のランダムに選択した位置で、約２０枚の個別の顕微鏡写真を撮影した。この手段により、１００を超える個々に評価が可能な顔料の画像を得た。
【０１２３】
図２では、３つのサンプルの個々の測定値の色座標位置を、ａ＊，ｂ＊ダイアグラムの中にプロットしている。本発明の効果顔料が、市販の製品とは対照的に、ａ＊−ｂ＊色空間の中で散乱度が最低、すなわち、最も純粋な色を有しているということが明らかに示されている。その色価は、ａ＊−ｂ＊色空間の赤−黄の象限の中に相互に密接して位置している。散乱度が最大のもの、すなわち、最小の均質性で着色されている顔料は、比較例４の顔料であることが観察される。このことは、アプリケーター・ドローダウンを肉眼で観察しても明らかである。Ｍｅｒｃｋ  Ｒｏｎａｓｔａｒ顔料（Ｍｅｒｃｋ、Ｄａｒｍｓｔａｄｔ、Ｇｅｒｍａｎｙ）の場合には、散乱度は幾分かは狭いものの、それにも関わらずａ＊−ｂ＊色空間の緑−黄および赤−黄の象限にまたがった分布をしている。
【０１２４】
【表４】
2014159584.tif 000010
【０１２５】
色差分布の９０％分位値は、本発明実施例３の本発明の効果顔料の場合が最も低く、それに対して、市販されている比較のための製品は顕著に高い値を示す。
【０１２６】
実施例６：
２００ｇの実施例１からのガラスフレークを、２０００ｍＬの脱イオン水の中に懸濁させ、乱流撹拌しながらその懸濁液を加熱して８０℃とする。希ＨＣｌを用いてその懸濁液のｐＨを１．９に調節し、次いで「ＳｎＯ２」の第一の層をガラスフレークの上に沈降させる。この層は、３ｇのＳｎＣｌ４・５Ｈ２Ｏ（１０ｍＬの濃ＨＣｌ＋５０ｍＬの脱イオン水中）からなる溶液を、ｐＨを一定に保つために１０％ＮａＯＨを同時に計量仕込みしながら、１時間かけて添加することによって形成される。完全に沈降させるために、懸濁液をさらに１５分間撹拌する。その後で、希ＨＣｌを用いてｐＨを１．６にまで下げ、次いで１８５ｍＬのＴｉＣｌ４の溶液（４００ｇＴｉＣｌ４／Ｌ脱イオン水）をこの懸濁液の中に計量仕込みする。１０％ＮａＯＨを向流添加することにより、ｐＨを１．６に一定に保つ。その後で、５％ＮａＯＨを使用してｐＨを７．５にまで上げ、１５分間撹拌する。次いでその懸濁液の中に、水ガラス溶液（２０７ｇの水ガラス溶液、２７％のＳｉＯ２、２０７ｇの脱イオン水と混合）をゆっくりと添加するが、そのｐＨは７．５に一定に保つ。さらに２０分間撹拌を続け、ｐＨを再び１．９にまで下げる。次いで第二の層である「ＳｎＯ２」を、ＳｉＯ２表面の上に沈降させる。この層は、３ｇのＳｎＣｌ４・５Ｈ２Ｏ（１０ｍＬの濃ＨＣｌ＋５０ｍＬの脱イオン水中）からなる溶液を、ｐＨを一定に保つために１０％ＮａＯＨを同時に計量添加しながら、１時間かけて添加することによって形成される。完全に沈降させるために、懸濁液をさらに１５分間撹拌する。その後で、希ＨＣｌを用いてｐＨを１．６にまで下げ、次いで１８９ｍＬのＴｉＣｌ４の溶液（４００ｇＴｉＣｌ４／Ｌ脱イオン水）をその懸濁液に計量仕込みする。この手順の間、１０％ＮａＯＨを向流添加することによって、ｐＨを１．６に一定に保つ。その後さらに１５分間撹拌し、濾過し、脱イオン水を用いてフィルターケーキを洗浄する。次いでそのフィルターケーキを、１００℃で初期乾燥させてから、７５０℃で３０分かけて焼成する。極端に高光沢の効果顔料が得られるが、それはカラーフロップ性を示して、深い視野角における緑色の干渉色から浅い視野角における青色の干渉色へと変化する。
【０１２７】
以下に示すのは、本発明の効果顔料を用いた化粧料用途である。
【０１２８】
実施例７：ボディパウダー
【０１２９】
【表５】
2014159584.tif 000011
【０１３０】
調製法：
１．相Ａの成分を混合
２．相Ｂを相Ａに添加
３．混合し、適切な容器に小分け
【０１３１】
実施例８：クリームアイシャドー
【０１３２】
【表６】
2014159584.tif 000012
【０１３３】
調製法：
１．相Ａを混合し８５℃に加熱
２．相Ｂを混合
３．撹拌しながら相Ｂを相Ａに添加
４．適切な容器中で室温にまで冷却
【０１３４】
実施例９：ファウンデーション
【０１３５】
【表７】
2014159584.tif 000013
【０１３６】
調製法：
１．撹拌しながら相Ａを７０℃に加熱
２．相Ｂの成分を相Ａに添加
３．Ａｒｉｓｔｏｆｌｅｘが溶解するまで相Ｃを混合
４．その混合物を７０℃に加熱
５．相Ｃを相ＡＢに添加
６．４０℃になるまで冷却し、相Ｄを添加
【０１３７】
実施例１０：リップグロス
【０１３８】
【表８】
2014159584.tif 000014
【０１３９】
調製法：
１．相Ａを８５℃に加熱
２．相Ｂを相Ａに添加、混合し、適切な容器に小分け
【０１４０】
実施例１１：リップライナー
【０１４１】
【表９】
2014159584.tif 000015
【０１４２】
調製法：
１．相Ａを８５℃に加熱
２．相Ｂを相Ａに添加、混合し、適切な容器に小分け
【０１４３】
実施例１２：リップスティック
【０１４４】
【表１０】
2014159584.tif 000016
【０１４５】
調製法：
１．相Ａを８５℃に加熱
２．相Ｂを相Ａに添加、７５℃で混合後、適切な容器に小分け
【０１４６】
実施例１３：リキッドタイプアイライナー
【０１４７】
【表１１】
2014159584.tif 000017
【０１４８】
調製法：
１．Ｖｅｅｇｕｍを相Ａ中に分散
２．１５分間撹拌
３．相Ｂを相Ａに添加
４．相Ｃを相ＡＢに添加
５．１０分間撹拌
６．相Ｄを相ＡＢＣに添加し、７５℃に加熱
７．相Ｅを７５℃に加熱
８．相Ｅを相ＡＢＣＤに添加
９．６０℃になるまで冷却し、相Ｆを添加
【０１４９】
実施例１４：マスカラ
【０１５０】
【表１２】
2014159584.tif 000018
【０１５１】
調製法：
１．撹拌しながら相Ａを８５℃に加熱
２．相Ｂを８５℃に加熱
３．相Ｂを相Ａに添加
４．撹拌しながら、５５℃になるまで冷却
５．相Ｃを添加、混合し、適切な容器に小分け
【０１５２】
実施例１５：ムース
【０１５３】
【表１３】
2014159584.tif 000019
【０１５４】
調製法：
１．相Ａを混合して、全部が溶融するまで加熱
２．高速ミキサー（２４００ｒｐｍ、１分）を用いて相Ｂを予備混合
３．溶融させた相Ａの半分を相Ｂに添加、高速ミキサー（２４００ｒｐｍ、３０秒）で混合
４．相Ａの残りを相Ｂに添加し、高速ミキサー（２４００ｒｐｍ、３０秒）で混合
５．相Ｃを添加、高速ミキサー（２４００ｒｐｍ、３０秒）で混合、室温になるまで冷却
【０１５５】
実施例１６：マニキュア液
【０１５６】
【表１４】
2014159584.tif 000020
【０１５７】
調製法：
１．撹拌しながら、相ＡとＢを混合
２．適切な容器に小分け
【０１５８】
実施例１７：プレスドアイシャドー
【０１５９】
【表１５】
2014159584.tif 000021
【０１６０】
調製法：
１．相Ａを混合
２．相Ｂを添加し、均質化
３．アイシャドーを１５０ｂａｒで３０分間加圧
【０１６１】
実施例１８：プレスドパウダー
【０１６２】
【表１６】
2014159584.tif 000022
【０１６３】
調製法：
１．相Ａを混合
２．相Ｂを添加し、均質化
３．アイシャドーを１５０ｂａｒで３０分間加圧
【０１６４】
実施例１９：シャワージェル
【０１６５】
【表１７】
2014159584.tif 000023
【０１６６】
調製法：
１．Ｃａｒｂｏｐｏｌを相Ａ中に分散
２．６５℃に加熱
３．相Ｂからの成分を徐々に添加
４．撹拌しながら冷却、４０〜４５℃で相Ｃを添加
【０１６７】
実施例２０：スタイリングソフトワックス
【０１６８】
【表１８】
2014159584.tif 000024
【０１６９】
調製法：
１．相ＡとＢを個別に９０℃に加熱
２．撹拌しながら相Ｂを相Ａに添加
３．５５℃になるまで冷却
４．相Ｃを添加、適切な容器に小分け
【０１７０】
実施例２１：日焼け止めクリーム
【０１７１】
【表１９】
2014159584.tif 000025
【０１７２】
調製法：
１．相ＡとＢを個別に８０℃に加熱
２．撹拌しながら相Ａを相Ｂに添加
３．４５℃になるまで冷却
４．相Ｃを添加
【０１７３】
実施例２２：透明リップスティック
【０１７４】
【表２０】
2014159584.tif 000026
【０１７５】
調製法：
１．相Ａを８５℃に加熱
２．相Ｂを相Ａに添加し、混合
３．７５℃でリップスティック型に小分け
【０１７６】
実施例２３：ボディローション（シリコーン中水型）
【０１７７】
【表２１】
2014159584.tif 000027
【０１７８】
調製法：
１．相Ａを混合し、７５℃に加熱
２．相Ｂを混合し、７０℃に加熱
３．相Ｂを相Ａに均質化させながらゆっくりと添加、撹拌しながら冷却
【０１７９】
実施例２４：ティンテッドデイクリーム
【０１８０】
【表２２】
2014159584.tif 000028
【０１８１】
調製法：
１．相Ａを混合、Ｋｅｌｔｒｏｌを分散
２．８０℃に加熱
３．相Ｂを８０℃に加熱
４．相Ｂを相Ａにゆっくりと添加
５．４０℃になるまで冷却し、相Ｃを添加
【０１８２】
実施例２５：ヘアマスカラ
【０１８３】
【表２３】
2014159584.tif 000029
【０１８４】
調製法：
１．相ＡとＢを個別に８０℃に加熱
２．相Ｂを相Ａにゆっくりと添加
３．別の容器中で、ＫｌｕｃｅｌとＶｅｅｇｕｍを相Ｃの水中へ攪拌
４．相ＡＢを４０℃になるまで冷却
５．相ＣとＤを添加
【０１８５】
実施例２６：パヒュームパウダースティック
【０１８６】
【表２４】
2014159584.tif 000030
【０１８７】
調製法：
１．高速ミキサー（３０秒／２０００ｒｐｍ）中で相Ａを混合
２．相Ｂを相Ａに添加、高速ミキサー（３０秒／２５００ｒｐｍ）中で混合
３．適切な容器に小分け
【０１８８】
実施例２７：プレスドブラッシュ
【０１８９】
【表２５】
2014159584.tif 000031
【０１９０】
調製法：
１．相Ａを混合
２．相Ｂを添加し、均質化
３．ブラッシュを１５０ｂａｒで３０秒間加圧
【図１】
2014159584.tif 000032
【図２】
2014159584.tif 000033
【図３】
2014159584.tif 000034